(57)【要約】【課題】人工大理石のような樹脂製の部材における傷の目立ちを防ぎ、高い美観を長期間維持することが可能な樹脂部材およびシステムキッチンを提供することを目的とする。【解決手段】本発明にかかる樹脂部材１５０の構成は、樹脂１５２の母材に骨材１５４を分散させた樹脂部材であって、表面１５０ａに凹凸処理が施されていて、骨材１５４が母材と近似した色に着色されていることを特徴とする。【選択図】図２
2020158370.tif 000002
【特許請求の範囲】
【請求項１】
樹脂の母材に骨材を分散させた樹脂部材であって、
表面に凹凸処理が施されていて、
前記骨材が前記母材と近似した色に着色されていることを特徴とする樹脂部材。
【請求項２】
前記骨材の粒径は平均３００μｍであることを特徴とする請求項１に記載の樹脂部材。
【請求項３】
前記骨材同士の間隔は１４０μｍ以内であることを特徴とする請求項１または２に記載の樹脂部材。
【請求項４】
前記凹凸処理は、形状が不規則な岩肌調であることを特徴とする請求項１から３のいずれか１項に記載の樹脂部材。
【請求項５】
前記骨材は、前記樹脂部材の全体に均一に分散されていることを特徴とする請求項１から４のいずれか１項に記載の樹脂部材。
【請求項６】
請求項１から５のいずれか１項に記載の樹脂部材を天板もしくはシンク、またはその両方に備えたシステムキッチン。
【発明の詳細な説明】
【技術分野】
【０００１】
本発明は、システムキッチンの天板等に用いられる樹脂部材、およびこれを天板もしくはシンク、またはその両方に備えたシステムキッチンに関する。
【背景技術】
【０００２】
近年のキッチンは、一枚の天板からなるワークトップの下に複数の収納庫（キャビネット）を備えたシステムキッチンが主流となっている。キッチン全体の上面を覆う天板（ワークトップ）には、組み込み式のコンロやシンク、主に調理を行うのに利用される平坦なテーブル面である調理スペースが設けられる。
【０００３】
ワークトップの天板には、人工大理石等の合成樹脂やステンレス等の金属板が用いられる。例えば特許文献１のキッチンカウンターでは、合成樹脂をベースとした人工大理石の表面層が設けられている。特許文献１のキッチンカウンターでは、表面層の裏面に、熱伝導率が表面層より高く且つ線膨張係数が表面層に近似する補助層が貼着されている。特許文献１によれば、レンジの高温によっても変色、変形が起こりにくく、かつクラックまたは層間剥離などの不具合が発生しにくくなるとしている。
【先行技術文献】
【特許文献】
【０００４】
【特許文献１】特開平９−１００５３号公報
【発明の概要】
【発明が解決しようとする課題】
【０００５】
特許文献１のような人工大理石製のキッチンカウンターは、高い美観を有し、デザイン性に優れるという利点を有する。しかしながら、人工大理石製のキッチンカウンター（天板）は、調理器具や食器との接触による傷が生じやすい。このため、傷が目立ちやすく、使用する期間が長くなるにしたがって美観が失われやすいという欠点があった。
【０００６】
本発明は、このような課題に鑑み、人工大理石のような樹脂製の部材における傷の目立ちを防ぎ、高い美観を長期間維持することが可能な樹脂部材を提供することを目的としている。
【課題を解決するための手段】
【０００７】
上記課題を解決するために、本発明にかかる樹脂部材の代表的な構成は、樹脂の母材に骨材を分散させた樹脂部材であって、表面に凹凸処理が施されていて、骨材が母材と近似した色に着色されていることを特徴とする。
【０００８】
上記構成によれば、樹脂部材の表面に凹凸処理が施されていることにより、調理器具や食器（以下、調理器具等と称する）との接触によって生じた傷を目立ちにくくすることができる。これにより、樹脂部材において高い美観を長期間維持することが可能となる。また樹脂よりも硬質な骨材が分散されていることにより、母材となっている樹脂が調理器具等との接触によって削れても、骨材が露出することにより樹脂の更なる削れを防ぐことができる。このとき、骨材が母材と近似した色（同系色）に着色されていることにより、露出した骨材が目立つことがない。このため、樹脂部材の美観を好適に維持することが可能となる。
【０００９】
上記骨材の粒径は平均３００μｍであるとよい。さらには１５０μｍ〜５００μｍの範囲内であるとよい。上記のような粒径としたことにより、傷が生成されるときに骨材が樹脂から剥落することを防止することができ、また天板の成型不良を防止することができる。また骨材同士の間隔は１４０μｍ以内であることが好ましい。
【００１０】
上記凹凸処理は、形状が不規則な岩肌調であるとよい。これにより、調理器具等との接触によって生じた傷をより好適に目立ちにくくすることができ、上述した効果を高めることが可能となる。
【００１１】
上記骨材は、樹脂部材の全体に均一に分散されているとよい。骨材を樹脂に分散した樹脂部材を成型する際、樹脂は収縮するが、骨材は収縮することはない。このため、樹脂部材の一部分、例えば表面部分にのみ骨材を含有する場合、表面部分では収縮が小さく、それ以外の部分において大きな収縮が生じる。すると、キッチンカウンターの天板のように大型の部材を樹脂部材によって成型する際に反りが生じてしまう。これに対し、骨材を樹脂部材の全体に均一に分散させることにより、大型の部材を樹脂部材によって成型する際の反りを好適に防止することが可能となる。
【００１２】
また本発明にかかるシステムキッチンの代表的な構成は、上記の樹脂部材を天板もしくはシンク、またはその両方に備えていることを特徴とする。これにより傷の目立ちを防ぎ、高い美観を長期間維持することが可能なシステムキッチンを提供することが可能となる。
【発明の効果】
【００１３】
本発明によれば、人工大理石のような樹脂製の部材における傷の目立ちを防ぎ、高い美観を長期間維持することが可能な樹脂部材およびシステムキッチンを提供することができる。
【図面の簡単な説明】
【００１４】
【図１】システムキッチンを説明する図である。
【図２】本実施形態の天板の模式的な断面図である。
【図３】天板の表面性状の例を示す図である。
【図４】骨材の粒径の小径側の範囲を説明する図である。
【図５】骨材の粒径の大径側の範囲を説明する図である。
【図６】実施例および比較例の性能評価結果を説明する図である。
【図７】耐傷性の詳細を説明する図である。
【図８】高熱鍋耐性の詳細を説明する図である。
【発明を実施するための形態】
【００１５】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１６】
（システムキッチン（キッチン１００））
図１は、本実施形態にかかるシステムキッチン（以下、キッチン１００と称する）を説明する図である。図１に示すように、本実施形態のキッチン１００は一枚の天板１１０（ワークトップ）の下に複数の収納庫（キャビネット）を備えた、いわゆるシステムキッチンである。天板１１０はステンレス製であり、キッチン１００の全体の上面を覆っている。また天板１１０には、組み込み式に取り付けられたコンロ１１２、平坦なテーブル面であり主に調理を行うのに利用されるキッチンカウンターである調理スペース１１４、シンク１１６が設けられる。
【００１７】
天板１１０の下は、コンロ１１２本体が設置されているコンロキャビネット１２０と、調理スペース１１４に対応したベースキャビネット１３０と、シンク１１６が設置されているシンクキャビネット１４０といった各収納庫で構成される。各収納庫は収納スペースとして機能し、収納庫内の空きスペースには、コンロ１１２への配線や、シンク１１６および水栓への給排水管なども収容されている。
【００１８】
（天板１１０（樹脂部材））
図２は、本実施形態の天板１１０の模式的な断面図である。本実施形態の天板１１０は、樹脂部材１５０によって構成されている。図２（ａ）に示すように、天板１１０を構成する樹脂部材１５０は、表面１５０ａに凹凸処理が施されている。これにより、調理器具や食器（以下、調理器１０２と称する）との接触によって生じた傷を目立ちにくくすることができる。したがって、樹脂部材１５０からなる天板１０において高い美観を長期間維持することが可能となる。
【００１９】
図３は天板１１０の表面性状の例を示す図である。特に本実施形態では、図３に示すように、岩肌調の凹凸処理を施している。岩肌調とは、不規則な曲面で構成されており、不規則とは山谷の高さ、間隔、曲率が不規則であることを意味している。これにより、調理器１０２との接触によって生じた傷をより好適に目立ちにくくすることができ、上述した効果を高めることが可能となる。仮に規則的な凹凸形状であると、キズや高温鍋の痕が目立ってしまうためである。ただし、凹凸処理は岩肌調に限定されず、他の処理や模様とすることも当然にして可能である。
【００２０】
再度、図２（ａ）を参照する。図２（ａ）に示すように、天板１１０は、母材である樹脂部材１５０に大径の骨材１５４と小径のフィラー１５６が分散されている。骨材１５４とフィラー１５６の材質は、硬質であれば任意のものを使用することができるが、例えばいずれもシリカで形成することができる。骨材１５４とフィラー１５６の主な相違点は粒径であり、骨材１５４はフィラー１５６よりも大径である。
【００２１】
図４は骨材の粒径の小径側の範囲を説明する図である。図４（ａ）は表面に包丁先端で傷を入れた場合のマイクロスコープ写真、図４（ｂ）は同様の場合のＳＥＭ断面写真である。キッチンの天板に傷をつけるものには、フォークなどの食器や椀底、鍋底などさまざまなものがあるが、最も深く傷をつけるものとして包丁の傷を選択した。包丁によって図４（ａ）に示すような傷が形成されるが、３本の傷をつけた後にその幅を測定すると、平均１４２．４μｍであった。ここで図４（ｂ）に示すように、傷の幅よりも骨材１５４の粒径が小さいと、骨材１５４がえぐられて剥落してしまうおそれがある。したがって、天板１１０の耐久性の担保のためには、骨材１５４の粒径は１５０μｍ以上であることが好ましいことがわかる。
【００２２】
また、天板１１０の硬さ（樹脂部材１５０の硬さ）を担保するためには、骨材１５４を小さくするほど、骨材１５４の量を多くする必要がある。すると成形時の樹脂の流動性が失われるため、金型への注入時に詰まってしまったり、金型に傷がつくなどの不具合が発生する。したがって、骨材１５４の粒径は製造条件の担保のためには、ある程度粒径を大きくして、流動性を低下させないことが好ましい。ただし、骨材１５４の粒径を大きくしすぎた場合も、樹脂の流動性が失われてしまう。
【００２３】
図５は骨材の粒径の大径側の範囲を説明する図である。図５（ａ）に示す粒径の骨材１５４を使用した場合には、支障なく天板１１０を成型することができた。このときの粒径は１８０μｍ〜４００μｍであり、平均は約３００μｍ、標準偏差は５０．５であった。一方、図５（ｂ）に示す粒径の骨材１５４を使用した場合には、樹脂が金型内に行き渡らず隙間やボイドが形成されていた。また硬化後の天板が反ってしまったため、骨材１５４が一方に沈降して偏在してしまっていた（分散不良）と考えられる。このときの粒径は５４０μｍ〜１５５０μｍであり、平均は約９００μｍ、標準偏差は２５３．３であった。したがって粒径が５００μｍ以下であれば成型不良は防止できると考えられる。
【００２４】
以上のことから、骨材１５４の粒径は、平均３００μｍであることが好ましく、さらには１５０μｍ〜５００μｍの範囲内であるとよいことがわかる。平均粒径３００μｍの骨材１５４は、従来から人工大理石に添加されているフィラー１５６とは明確に区別可能な大径の粒である。
【００２５】
また骨材１５４同士の間隔は、１４０μｍ以内であることが好ましい。上記したように、包丁の傷は平均１４２．４μｍであった。したがって包丁が樹脂に深く入り込まないためには、骨材同士の間隔が包丁の傷の幅よりも狭いことが必要である。したがって骨材１５４同士の間隔は１４０μｍ以内であることが好ましく、換言すれば骨材１５４の密度をそのような間隔になるように設定することが好ましい。
【００２６】
なお、図４（ｂ）に示すＳＥＭ断面写真では、１４２．４μｍよりも間隔が広い箇所も散見される。しかしこれは図４（ｂ）が一断面を映しているにすぎないからであって、間隔が広い箇所も奥行き方向に他の骨材１５４が存在している。そして三次元方向において、骨材１５４同士の間隔は１４０μｍ以内となっている。
【００２７】
大径の骨材１５４が分散されていることにより、母材となっている樹脂部材１５０が調理器１０２（図１参照）との接触によって削れても、樹脂部材１５０よりも硬質な骨材１５４が露出することにより樹脂部材１５０の更なる削れを防ぐことができる。
【００２８】
特に本実施形態では、骨材１５４を母材の樹脂部材１５０と近似した色（同系色）に着色する。これにより、樹脂部材１５０から露出した骨材１５４が目立たなくなる。したがって、樹脂部材からなる天板１１０の美観を好適に維持することが可能となる。
【００２９】
上述したように骨材１５４は樹脂部材１５０と近似した色に着色されるが、粒径が大きすぎると骨材１５４の芯まで着色が浸透せず、骨材１５４が削れた際に無着色部分が露出してしまうことが考えられる。しかしながら、骨材１５４の粒径を５００μｍ以下とすることにより、骨材１５４を内部まで十分に着色することができる。したがって、骨材１５４を芯まで確実に着色することができ、無着色部分の露出を好適に防ぐことが可能となる。
【００３０】
また本実施形態では、図２（ａ）に示すように骨材１５４は樹脂部材１５０の全体に均一に分散されている。骨材１５４を分散した樹脂部材１５０を成型する際、樹脂部材１５０は収縮するが、骨材１５４は収縮しない。このため、樹脂部材１５０の一部分、例えば表面部分に偏って骨材を含有する場合、表面部分では収縮が小さく、それ以外の部分において大きな収縮が生じる。すると、天板の１１０のように大型の部材を樹脂部材１５０によって成型する際に反りが生じてしまう。これに対し、骨材１５４を樹脂部材１５０の全体に均一に分散させることにより、天板１１０のような大型の部材を樹脂部材１５０によって成型する際の反りを好適に防止することが可能となる。
【００３１】
図２（ｂ）は、従来の人工大理石の構成を説明する図である。樹脂部材１５０の表面１５０ｂは平坦であり、光沢のないマット仕上げになっている。樹脂部材の中には骨材は含有しておらず、小径のフィラー１５６のみが樹脂部材１５０の全体に分散されている。
【００３２】
図６は、実施例および比較例の性能評価結果を説明する図である。実施例としては、図２（ａ）に示したように、表面に不規則な凹凸処理が施されていて樹脂部材１５０に骨材１５４が分散された樹脂部材１５０によって成型された天板１１０を用いた。比較例としては、図２（ｂ）に示したように、表面をマット処理されていて骨材が分散されていない人工大理石からなる天板を用いた。
【００３３】
図６に示すように、実施例の天板１１０は、比較例の天板に比して、高い鉛筆硬さおよびモース硬度を有する。これは、実施例の天板１１０には、樹脂部材１５０の母材に、大径の骨材１５４が分散されているためと考えられる。このように実施例の天板１１０では高い硬度を有するため、調理器１０２との接触による削れを好適に防ぐことが可能である。
【００３４】
図７は、耐傷性の詳細を説明する図である。図７（ａ）〜（ｃ）は、実施例の天板１１０の表面を観察した図であり、図７（ｄ）〜（ｆ）は、比較例の天板の表面を観察した図である。図７（ａ）に示す実施例の天板１１０は骨材１５４が全体に分散され且つ表面に凹凸加工が施されている。図７（ｄ）に示す比較例の天板は表面がマット処理されている。
【００３５】
図６に示したように、実施例の天板１１０は、比較例の天板に比して高い耐傷性を有する。そして図７（ｂ）に示すように、実施例の天板１１０では、表面の傷が目立たないが、図７（ｅ）に示すように、比較例の天板では、表面に明らかな傷が生じている。このことから、実施例のように表面に凹凸加工を施すことにより、調理器１０２との接触面積を低減することで傷付きを防ぎ、且つ骨材１５４によって天板１１０の硬度が高められることで調理器１０２との接触による傷を低減可能であることが理解できる。さらに図７（ｃ）に示すように、骨材１５４を樹脂部材１５０と近似した色に着色することにより、図７（ｆ）に示すような傷を目立たないようにできることがわかる。
【００３６】
図８は、高熱鍋耐性の詳細を説明する図である。図８（ａ）〜（ｂ）は、実施例の天板１１０の表面を観察した図であり、図８（ｃ）〜（ｄ）は、比較例の天板の表面を観察した図である。図８（ａ）に示す実施例の天板１１０は骨材１５４が全体に分散され且つ表面に凹凸加工が施されている。図８（ｃ）に示す比較例の天板は表面がマット処理されている。
【００３７】
図８（ａ）に示すように、実施例の天板１１０では、高温の鍋を載置した際の鍋跡が確認できないが、図８（ｃ）に示すように、比較例の天板では、高温の載置した際の鍋跡が明らかに観察できる。このことから、実施例のように表面に凹凸加工を施すことにより、高温の調理器１０２との接触面積を低減し、鍋跡を生じにくくすること可能出ることが理解できる。
【００３８】
なお上記実施形態においてはキッチン１００の天板１１０に骨材１５４を分散させた例を示した。しかしながら本発明はこれに限定するものではなく、シンク１１６に適用したり、天板１１０とシンク１１６の両方に適用してもよい。さらには、各キャビネットの引出の前板に適用してもよい。
【００３９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４０】
本発明は、システムキッチンの天板等に用いられる樹脂部材、およびこれを天板に備えたシステムキッチンに利用することができる。
【符号の説明】
【００４１】
１００…キッチン、１０２…調理器、１１０…天板、１１２…コンロ、１１４…調理スペース、１１６…シンク、１２０…コンロキャビネット、１３０…ベースキャビネット、１４０…シンクキャビネット、１５０…樹脂部材、１５０ａ…表面、１５４…骨材、１５６…フィラー
【図１】
2020158370.tif 000003
【図２】
2020158370.tif 000004
【図３】
2020158370.tif 000005
【図４】
2020158370.tif 000006
【図５】
2020158370.tif 000007
【図６】
2020158370.tif 000008
【図７】
2020158370.tif 000009
【図８】
2020158370.tif 000010